(57)【特許請求の範囲】
【請求項１】
支持体上に、高分子液晶を成膜して薄膜状の高分子液晶層を形成して成るシート状部材であって、前記高分子液晶層は、ガラス転位点の異なる複数の高分子液晶からなり、フォトクロミック化合物を含む一方、
このフォトクロミック化合物は、加熱手段による前記高分子液晶のガラス転移点以上の温度への加熱と、第１の波長域の光の露光とによって異性化し、この異性化によって前記高分子液晶層に光学的な変化を起こさせて画像を形成することを特徴とする画像記録媒体。
【請求項２】
フォトクロミック化合物を含み、ガラス転位点の異なる複数の高分子液晶からなる高分子液晶層が支持体上に形成された記録媒体に対し、
前記高分子液晶層における高分子液晶をガラス転移点以上の温度へ加熱すると同時に、前記フォトクロミック化合物の分子をより直線に近い形状から直線とはかけ離れた形状へと変化させる第１の波長域の光により露光を行うことによって、
前記フォトクロミック化合物を異性化させ、
この異性化によって前記高分子液晶層に光学的な変化を起こさせて前記記録媒体に画像を形成することを特徴とする画像形成方法。
【請求項３】
フォトクロミック化合物を含み、ガラス転位点の異なる複数の高分子液晶からなる高分子液晶層が支持体上に形成された記録媒体について、
前記フォトクロミック化合物を異性化させて前記高分子液晶層に光学的な変化を起こさせて形成した画像に対して、
前記フォトクロミック化合物を直線からかけ離れた形状から直線に近い形状へと変化させる第２の波長域の光を露光すると同時に、高分子液晶をガラス転位点以上の温度へと加熱することにより、前記画像を消去することを特徴とする画像消去方法。
【発明の詳細な説明】
【０００１】
【発明の属する技術分野】
本発明は、露光と加熱によって画像の記録および消去を可能とする画像記録媒体に関する。
【０００２】
【従来の技術】
近年、森林資源保護などの地球環境保全やスペースセーブといった事務環境改善などの理由から、紙に替わるハードコピー技術としてリライタブルマーキング技術の研究が活発に行われている。
特に、加熱を引き金とした化学変化を利用したリライタブルマーキング技術の研究が盛んであり、ロイコ染料／両性顕減色剤系、ロイコ染料／顕色剤／有極性有機化合物系、ロイコ染料／長鎖アルキル顕減色剤系などを材料として使用した記録媒体が提案されている。これらロイコ染料を用いる記録媒体への画像形成は、そのラクトン環の開閉に伴う発消色変化を利用する化学変化型であり、現在のところ高い白黒コントラストと画像の維持性とを両立することは困難である。
【０００３】
これに対し、画像の維持性が比較的得易い物理変化型の画像形成を用いるものとしては、高分子／長鎖アルキル低分子系、ポリマーブレンド系、高分子液晶系などを材料として使用した記録媒体が提案されている。
高分子／長鎖アルキル低分子系は、内部の空隙を加熱温度によって変化させ光散乱性を制御する方式であり、ポリマーブレンド系は冷却速度によってミクロ相分離状態を変化させ、光散乱性を制御する方式である。
また、高分子液晶系は、主に冷却速度によって結晶性を変化させて光散乱性を制御する方式である。
しかし、これらの光散乱性を制御する方式は、画像の維持性は得易いがコントラストが低く商品の応用範囲が限られている。
【０００４】
そこで、これらの技術に加えてアゾベンゼン誘導体などの光異性化反応を利用したリライタブル情報記録技術が提案されている。
アゾベンゼン誘導体は、一般に無色のトランス型が安定であるが、紫外域の特定の波長の光を照射することによって青色に吸収のピークを示すシス体へと異性化する。このようなフォトクロミズムと一般に呼ばれる現象は古くから知られていおり、書き込みや消去の際の高いエネルギー効率、熱伝導の影響を受けないことによる高密度／高解像度記録、高温状態を経由しないことによる基材の熱劣化の解消などの優れた特徴が活かされることが期待されている。
【０００５】
しかしながら、従来のフォトクロミック材料を使用した光記録は、読み出し波長が消去波長と一致してしまうため数回〜数１０回の再生内で記録が劣化してしまい、また、画像記録においては１日以内のオフィス照明下の放置により記録が消去されてしまうという問題が知られている。
このような問題に対し、特開昭６２−１０９２４５号に開示されている発明においては、フォトクロミック機能をコレステリック液晶に付与し、フォトクロミズムの消去波長領域と異なる波長領域におけるコレステリック液晶の選択反射特性の変化を読み出すことによって記録の劣化を防いでいる。
【０００６】
また、特開昭６４−８８９３５号に開示されている発明においては、フォトクロミック機能を持たせた液晶をマイクロカプセルに封入した記録層を用いることにより記録情報の安定化を図っている。
特開平３−２７６１２７号に記載されている発明においては、液晶とアゾベンゼン誘導体を高分子媒体中に分散した光応答フィルムが開示されている。
【０００７】
すなわち、上述したような光を引き金とする化学変化によるフォトクロミズムを用いてシート状の記録媒体とする場合には、シート状の形態を実現するための安定な自己保持性、オフィス照明下に放置しても長時間の記録保持が行える記録の安定性、視覚的に必要かつ十分な表示分解能、オフィスで一般的な電源を利用できる記録・消去装置などが求められる。
【０００８】
【発明が解決しようとする課題】
しかしながら、上述したような記録媒体は、長時間の記録保持が行えるように安定化を図ってはいるが、あくまでも遮光された筐体中で使用することを前提としており、消去光である青色波長光を含む室内照明下ではきわめて不安定であるという問題点がある。
【０００９】
また、記録分解能を得るために露光用光源として半導体レーザーを利用した場合には、発光のエネルギー効率の低さに加えて光化学反応の量子収率の低さが加わるため、記録のためのエネルギー効率が低くハードコピーとして使うには極端に遅い記録速度になる、もしくは装置および消費電力が大きくなってしまうという問題点があった。
【００１０】
また、上述の記録媒体では二値的な情報記録のみしか扱うことができず、ハードコピーに要請される階調表現やカラー再現などの機能を実現することができないという問題点もあった。
更に、シート状の形態を実現するための安定な自己保持性も十分ではなかった。
【００１１】
本発明は上記実情に鑑みてなされたもので、フォトクロミック材料を用いた記録媒体の欠点を解消し、小型の装置で効率よく記録ができ、高解像度で階調表現やカラー再現が可能であり、繰り返し記録及び消去が可能で自己保持性に優れたフォトクロミック材料を用いた画像記録媒体を提供することを目的としている。
また、フォトクロミック材料を用いた画像記録媒体における画像の形成方法及び消去方法を提供することを目的としている。
【００１２】
【課題を解決するための手段】
上記目的を達成するため本発明の画像記録媒体は、高分子液晶を成膜して薄膜状の高分子液晶層を支持体上に形成して成るシート状部材であって、次の構成を含むことを特徴としている。
前記高分子液晶層は、ガラス転位点の異なる複数の高分子液晶からなり、フォトクロミック化合物を含んで構成されている。このフォトクロミック化合物は、加熱手段による前記高分子液晶のガラス転移点以上の温度への加熱と、第１の波長域の光の露光とによって異性化するように構成している。そして、前記フォトクロミック化合物の異性化によって前記高分子液晶層に光学的な変化を起こさせて画像を形成する。第１の波長域の光とは、露光を行うことにより、フォトクロミック化合物の分子をより直線に近い形状から直線とはかけ離れた形状へと変化させるものである。
また、高分子液晶層は、ガラス転位点の異なる複数の高分子液晶からなるので、多色表示を行うことが可能となる。
【００１３】
また、フォトクロミック化合物は、カイラル剤を含むものであることにより、画像形成において優れたコントラストを達成させることができる。
【００１４】
本発明の画像記録媒体に使用される支持体は、ハードコピーの形態として使用できるシート状の物体である。
【００１５】
高分子液晶層に含まれるフォトクロミック化合物とは、光を吸収することによって異性化，開環，閉環，会合などの可逆的化学変化のうち少なくとも１つの反応を示すものであり、この化学変化によって高分子液晶の相変化温度、螺旋ピッチなどの物性を変化させるものである。
【００１６】
高分子液晶層を構成する高分子液晶とは、メソゲン基が液晶の機能を発現する主鎖形高分子液晶や側鎖形高分子液晶を好例とするがこれに限定されるものではない。高分子液晶は、単体でフォトクロミック化合物、カイラル剤などの機能を有していても、また、有していなくても構わないが、いずれの機能も有していない場合にはフォトクロミック化合物やカイラル剤の添加が必要な状況が生じる。
また、高分子液晶の分子量は、安定な自己保持性を確保するためにできるだけ大きいことが望ましい。
【００１７】
本発明で用いられるカイラル剤とは、単体もしくは混合物としてネマチック液晶の性質を示す物質に添加することによりコレステリック相を誘起することができる光学活性体である。光学活性体は、それ自身が液晶である場合、または液晶でない場合にかかわらず、ネマチック相に添加すればねじれ構造を持つコレステリック相を作ることができる。
【００１８】
本発明で利用する高分子液晶のガラス転位点とは、主鎖形高分子液晶や側鎖形高分子液晶を代表とする高分子液晶の挙動が、固体的なもから液体的なものへ、またはその逆へ変化する温度である。
ガラス転位点よりも高い温度においては、高分子液晶は液体に近い挙動を示す。したがって、液晶の分子は比較的弱い電界を印加することによっても速やかに分子の配向を変化させる。
一方、ガラス転位点よりも低い温度においては、高分子液晶は固体に近い挙動を示し、比較的強い電界を印加することによってもその分子配向をほとんど変化させることがない。
【００１９】
異なるガラス転位点を示す複数の高分子液晶を用意する方法としては、高分子液晶の主鎖の剛直度を調整する方法、重合度の違いを利用する方法、非液晶性モノマとの共重合、複数種の高分子液晶前駆体の共重合、非重合性液晶成分の添加、非重合性非液晶成分の添加などが利用できる。
【００２０】
また、本発明の画像形成方法は、フォトクロミック化合物を含む高分子液晶層が支持体上に形成された記録媒体に対し、次の手順で行うことを特徴としている。
前記高分子液晶層における高分子液晶をガラス転移点以上の温度へ加熱すると同時に、前記フォトクロミック化合物の分子をより直線に近い形状から直線とはかけ離れた形状へと変化させる第１の波長域の光により露光を行う。
これにより、前記フォトクロミック化合物を異性化させ、この異性化によって前記高分子液晶層に光学的な変化を起こさせて記録媒体に画像を形成する。
【００２１】
本発明の画像消去方法は、フォトクロミック化合物を含む高分子液晶層が支持体上に形成された記録媒体について、前記フォトクロミック化合物を異性化させて前記高分子液晶層に光学的な変化を起こさせて形成した画像に対して、次の手順で行うことを特徴としている。
前記フォトクロミック化合物の分子を直線からかけ離れた形状から直線に近い形状へと変化させる第２の波長域の光を露光する。
そして、この露光と同時に、高分子液晶をガラス転位点以上の温度へと加熱する。
これら露光及び加熱により前記画像が消去される。
【００２２】
【発明の実施の形態】
本発明の実施の形態の一例について図面を参照しながら説明する。
本発明に係る画像記録媒体は、図１に示すように、透明部材で構成された支持体１上に、高分子液晶を成膜して薄膜状の高分子液晶層２を形成し、更に保護層３を設けたシート状部材で構成されている。
高分子液晶層２は、カイラル剤を含んだフォトクロミック化合物により構成されている。
このフォトクロミック化合物は、高分子液晶層２に密着する発熱抵抗体（サーマルヘッド等の加熱手段）（図示せず）による高分子液晶のガラス転移点以上の温度への加熱と、支持板１の下面からの所望の波長の光の露光とを同時に行うことより、高分子液晶層２の一部（加熱領域）が異性化され、この異性化によって分子配向の変化を起こし、前記加熱領域部分に光学的な変化を起こさせて画像を形成するものである。
【００２３】
高分子液晶層２に含まれるフォトクロミック化合物とは、光を吸収することによって異性化，開環，閉環、会合などの可逆的化学変化のうち少なくとも１つの反応を示すものであり、この化学変化によって高分子液晶の相変化温度、螺旋ピッチなどの物性を変化させるものである。
より具体的には、アゾベンゼン、スチルベン、インジゴ、チオインジゴ、スピロピラン、スピロオキサジン、フルギド、アントラセン、桂皮酸などの骨格を含む化合物があげられる。これらのなかでも化学変化の前後で分子骨格のジオメトリーが大きく変化し、高分子液晶の相変化温度、螺旋ピッチ、屈折率異方性などを比較的大きく変化させることのできるアゾベンゼン、スチルベン、チオインジゴなどの骨格を含む化合物が特に好ましい。
これらのフォトクロミック化合物は、単体で液晶としての性質を示すもの、または単体で液晶性を示す物質と混合したときに液晶性を示すもの、のいずれでも構わないが、高分子液晶の調整が容易になることから単体で液晶性を示す物質であることが好ましい。
【００２４】
高分子液晶とは、メソゲン基が液晶の機能を発現する主鎖形高分子液晶や側鎖形高分子液晶を好例とするがこれに限定されるものではない。
主鎖形高分子液晶とは、より具体的には比較的剛直で異方性に富む直線状原子団であるメソゲン基それ自身が、またはメソゲン基と、屈曲性の原子団が交互に直線状に結合した高分子である。
側鎖形高分子液晶とは、屈曲性の原子団からなる主鎖に対して直接、または屈曲性の原子団を介して、剛直性の大きいメソゲン基からなる側鎖が結合しているものである。メソゲン基には低分子液晶の中心骨格を成す原子団と同様のものが用いられる。
【００２５】
メソゲン基に好適な原子団としては、ベンジリデンアニリン、アゾベンゼン、アゾキシベンゼン、スチルベン、フェニルベンゾエート、ベンゾイルアニリン、ビフェニル、ベインジリデンアセトフェノン、ベンジリデンアジンなどがあげられるが、これらに限定されるものではない。
これらの中でもフォトクロミック化合物になることのできるアゾベンゼン、スチルベンなどが特に好ましい。
屈曲性の大きな原子団としては、アルキル鎖、オキシエチレン鎖、シロキサン共重合体鎖などが好適であるが、これらに限定されるものではない。
【００２６】
支持体１は、ハードコピーの形態として使用できるシート状の物体である。
具体的には、ポリエチレン、ポリエーテルサルホン、ポリスチレン、木材系／非木材系セルロース樹脂などからなるフィルム、木材紙、非木材紙、合成紙などを用いることができる。
これらの材料は、単体として支持体を形成しても、積層して支持体を形成してもよい。サーマルヘッドで記録する場合には、表面が平滑でない木材紙、非木材紙、合成紙などは、高分子液晶層２と支持体１の間に支持体表面を平滑化させるためのアンダーコート層を設けることが記録に必要な熱伝達の効率をあげるために望ましい。
【００２７】
保護層３は高分子液晶層２における表示部表面を保護するためのものであり、その構成材料としては、シリコーン系樹脂、含フッ素系樹脂が良好な特性が得られるので好ましい。
また、臨界表面エネルギーの改善のために、シリコーン系の低分子物質や含フッ素系樹脂の粉末を混入させるのが好ましい。これらの粉末の含有量は、２０重量％以下が好ましく、より好ましくは、１重量％から１０重量％の範囲である。保護層の厚さは、０．１μｍから２０μｍの範囲、特に０．３μｍから２μｍの範囲が好ましい。
【００２８】
本発明で用いるカイラル剤とは、具体的には不斉炭素を少なくとも１つ含む物質である。高分子液晶との相溶性を確保し、かつフォトクロミック化合物とすることが均一性の高い画像を得るための要件である。すなわち、フォトクロミック化合物がカイラル剤であることにより、優れたコントラストを達成することができる。
具体的には、アゾベンゼン、スチルベンなどの原子団を持つ分子に、不斉炭素を導入してフォトクロミック化合物とすることが特に望ましい。
【００２９】
より具体的には、Ａ−（ＣＨ2）ｎＣ*ＨＣＨ3Ｅｔ、  Ａ−（ＣＨ2）ｎＣ*ＨＣＨ3Ｅｔ、  Ａ−Ｏ（ＣＨ2）ｎＣ*ＨＣＨ3Ｅｔ、  Ａ−ＯＣＯＣ*ＨＣＨ3ＯＲ、  Ａ−ＯＣ*ＨＣＨ3Ｒ、  Ａ−ＯＣＨ2Ｃ*ＨＣＨ3ＣＨ2ＯＣＯＲ、  Ａ−ＣＨ2Ｃ*ＨＣＨ3ＯＣＯＲ、  Ａ−ＣＯＯＣ*ＨＣＨ3Ｒ、  Ａ−ＯＣＯＣ*ＨＣＨ3Ｅｔ、  Ａ−ＯＣＨ2Ｃ*ＨＣＨ3ＯＲ、  Ａ−ＯＣＨ2Ｃ*ＨＣＨ3ＯＣＯＲ、  Ａ−ＯＣＨ2Ｃ*ＨＦＲなどである（Ａはアゾベンゼン、スチルベンなどの原子団）。
【００３０】
例えば、フォトクロミック材料としてアゾベンゼン誘導体を用いた場合、直線に近い形状とはトランス体であり直線からかけ離れた形状とはシス体となる。
このとき本発明で用いる第１の光の波長は、第１の光の波長は３６０ｎｍ程度であり市販のブラックランプなどによって発生させることができるものである。
第２の光の波長は４２０ｎｍ程度であり市販の殺菌ランプなどによって発生させることができるものである。
【００３１】
したがって、露光用光源としてのようなエネルギー効率の低い光源ではなく、蛍光ランプ等エネルギー効率の高い光源が利用可能となるために、記録のためのエネルギー効率が高く記録速度の速い画像形成が可能となる。
【００３２】
また、本発明で利用する高分子液晶のガラス転位点は、感熱記録や熱転写記録に用いられるサーマルヘッドを利用するために８０〜１５０℃の間とすることが望ましい。
【００３３】
次に、より具体的な画像記録媒体に対する画像の記録及び消去のプロセスについて、図２を参照しながら説明する。
透明な支持体１１上に、第１の高分子液晶層１２ａと第２の高分子液晶層１２ｂを順次積層して画像記録媒体１０を形成する。各高分子液晶層１２は、側鎖形高分子液晶とフォトクロミック構造としてアゾベンゼンの原子団を含むカイラル剤を含むもので、第１の高分子液晶層１２ａはガラス転位点Ｔｇ１が約１３０℃、選択反射波長λ１が６００ｎｍ、該第２の高分子液晶層１２ｂはガラス転位点Ｔｇ２が約９０℃、選択反射波長λ２が４８０ｎｍである（図２（ａ））。
【００３４】
画像記録媒体１０に加熱を行うための加熱手段２０は、基板２１上に第１の発熱体２２、第２の発熱体２３および第３の発熱体２４を形成した加熱ヘッドを有している。加熱手段２０の各発熱体は、画像記録媒体１０の第２の高分子液晶層１２ｂの表面側に密着配置が可能なようになっている。
この加熱手段２０において、第１の発熱体２２および第２の発熱体２３を１４０℃に加熱し、各発熱体を画像記録媒体１０に密着させると同時に、波長３６０ｎｍの光３１を画像記録媒体１０の反加熱手段配置側から照射する（図２（ｂ））。
【００３５】
第１の発熱体２２および第２の発熱体２３が密着される第１の加熱領域４１および第２の加熱領域４２において、第１の高分子液晶層１２ａおよび第２の高分子液晶層１２ｂがガラス転位点以上の温度となり分子の配向が容易となる。同時に波長３６０ｎｍの光によってアゾベンゼン原子団は初期状態のトランス体からシス体へと変化する。その結果、アゾベンゼンを含むカイラル剤機能は弱まり第１の加熱領域４１および第２の加熱領域４２は選択反射を失う（図２（ｃ））。
【００３６】
一方、第３の発熱体２４により加熱を行わなかった第３の加熱領域４３においては、各高分子液晶層１２がガラス転位点よりも低い温度であるため、分子の立体障害のためアゾベンゼン原子団のトランスーシス異性化反応はほとんど起こらず、したがって高分子液晶の分子配向の変化も起こらない。このため高分子液晶層１２の第３の加熱領域４３においては、第１の高分子液晶層１２ａおよび第２の高分子液晶層１２ｂともに選択反射を保つ（図２（ｃ））。
【００３７】
次に、加熱ヘッドにおいて第２の発熱体２３を１００℃に加熱し、発熱体２３を画像記録媒体に密着させると同時に、波長４６０ｎｍの光３２を画像記録媒体１０の反加熱手段配置側から照射する（図２（ｄ））。
第２の加熱領域４２において第１の高分子液晶層１２ａはガラス転位点以上の温度となり分子の配向が容易となる。同時に波長４６０ｎｍの光３２によってアゾベンゼン原子団はシス体からトランス体へと変化する。その結果、アゾベンゼンを含むカイラル剤の機能は強まり、第２の加熱領域４２は第１の高分子液晶層１２ａの部分だけ再び選択反射を得る（図２（ｅ））。
【００３８】
一方、第１の加熱領域４１および第３の加熱領域４３においては、いずれの高分子液晶層１２もガラス転位点以下の温度しか経由しないため、波長４６０ｎｍの光３２を照射した場合でも状態の変化は起こらない（図２（ｅ））。
【００３９】
次に、加熱ヘッドにおいて第３の発熱体２４を１００℃に加熱し、発熱体２４を画像記録媒体１０に密着させると同時に、波長３６０ｎｍの光３３を画像記録媒体１０の反加熱手段配置側から照射する（図２（ｆ））。
第３の加熱領域４３において、第２の高分子液晶層１２ｂはガラス転位点以上の温度となり分子の配向が容易となる。同時に波長３６０ｎｍの光３３によってアゾベンゼン原子団はトランス体からシス体へと変化する。その結果、アゾベンゼンを含むカイラル剤機能は弱まり、第３の加熱領域４３は第２の高分子液晶層１２ｂの部分だけ選択反射を失う（図２（ｇ））。
【００４０】
一方、第１の加熱領域４１および第２の加熱領域４２においては、いずれの高分子液晶層もガラス転位点以下の温度しか経由しないため、波長３６０ｎｍの光３３を照射した場合でも状態の変化は起こらない（図２（ｇ））。
【００４１】
したがって、画像記録媒体１０の各部に対して、上述した加熱及び露光のプロセスを施すことにより、最終的には、第１の加熱領域４１は各高分子液晶層１２ａ，１２ｂにおいて選択反射なしの状態（無色）、第２の加熱領域４２は第１の高分子液晶層１２ａのみが選択反射の状態（第１の高分子液晶層１２ａの選択反射光の色）、第３の加熱領域４３は第２の高分子液晶層１２ｂのみが選択反射の状態（第２の高分子液晶層１２ａの選択反射光の色）とすることができる。
第１の高分子液晶層１２ａにおける選択反射波長λ１は６００ｎｍ（選択反射光の色は赤）、第２の高分子液晶層１２ｂにおける選択反射波長λ２は４８０ｎｍ（選択反射光の色は青）に設定されているので、前記各加熱領域においては各選択反射色と無色の状態（３状態）を表現でき、これに高分子液晶層１２ａ，１２ｂがともに選択反射の状態（高分子液晶層１２ａ及び高分子液晶層１２ｂの選択反射光の色が重なった色）（背景色）を加えて、画像記録媒体としては４色の表示を行うことができ、多色画像記録が可能となる。
【００４２】
【実施例】
続いて、本発明に係る画像記録媒体の各実施例について説明する。
（実施例１）
画像記録媒体の第１の実施例について、図３を参照しながら説明する。
メソゲンモノマーとして、４−メタクリロヘキシルオキシ４’−シアノビフェニル２０重量部、フォトクロミック材料として４−メタクリロヘキシルオキシ４’−シアノアゾベンゼン２重量部、重合開始剤としてアゾビスイソブチロニトリル０．１重量部、溶媒としてテトラヒドロフラン１００重量部を用いてラジカル重合を行った。得られた重合体溶液をエチルアルコールを沈澱溶媒として３回繰り返して沈澱させて精製し、高分子液晶１４重量部を得た。高分子液晶の平均分子量は３００００であった。高分子液晶のガラス転位温度は９０℃、Ｃｈ−Ｉ転位温度は１５０℃であった。
厚さ７５μｍの透明なＰＥＴフィルムよりなる支持体５１上に、高分子液晶１０重量部をメチルエチルケトン１５部に溶解したものをバーコーターによって塗布し高分子液晶層５２を形成して画像記録媒体１０とした（図３（ａ））。高分子液晶層２４の膜厚は、約８μｍであった。この高分子液晶層５２は散乱により白色を示した。
【００４３】
このようにして作成した画像記録媒体１０を、発光波長ピークが３６０ｎｍにある東芝ライテック製ブラックランプ６０の上に設置したガラス板６１の上に固定し、ホットスタンプ６２（加熱手段）によって１４０℃、３秒の加熱を行い冷却したところ（図３（ｂ））、ホットスタンプ６２によって加熱した部分の高分子液晶層５２は散乱を失い透明化した（図３（ｃ））。透明部５２ａは、室温で３ヶ月間、オフィス照明下に放置しても変化することはなかった。
【００４４】
（実施例２）
画像記録媒体の第２の実施例を図３を参照しながら説明する。
メソゲンモノマーとして、４−メタクリロヘキシルオキシ４’−シアノビフェニル２０重量部、フォトクロミック材料として４−メタクリロヘキシルオキシ４’−シアノアゾベンゼン２重量部、カイラル剤であるＳ（−）−２メチルブチルメタクリレート７重量部、重合開始剤としてアゾビスイソブチロニトリル０．１重量部、溶媒としてテトラヒドロフラン１００重量部を用いてラジカル重合を行った。得られた重合体溶液をエチルアルコールを沈澱溶媒として３回繰り返して沈澱させて精製し、高分子液晶２５重量部を得た。高分子液晶の平均分子量は２８０００であった。高分子液晶のガラス転位温度は８７℃、Ｃｈ−Ｉ転位温度は１４０℃であった。
厚さ７５μｍの透明なＰＥＴフィルムよりなる支持体５１上に、高分子液晶１０重量部をメチルエチルケトン１５部に溶解したものをバーコーターによって塗布し高分子液晶層５２として画像記録媒体１０を形成した（図３（ａ））。高分子液晶層５２の膜厚は約８μｍであった。この高分子液晶層５２は青色の選択反射光を示した。
【００４５】
このようにして作成した画像記録媒体１０を東芝ライテック製ブラックランプ６０の上に設置したガラス板６１の上に固定し、ホットスタンプ６２（加熱手段）によって１４０℃、３秒の加熱を行い（図３（ｂ））冷却したところ、ホットスタンプ６２によって加熱した部分の高分子液晶層５２は選択反射を失い透明化した（図３（ｃ））。透明部５２ａは、室温で３ヶ月間、オフィス照明下に放置しても変化することはなかった。
【００４６】
（実施例３）
画像記録媒体の第３の実施例について、図３を参照しながら説明する。
メソゲンモノマーとして、４−メタクリロヘキシルオキシ４’−シアノビフェニル２０重量部、カイラル剤となるフォトクロミック材料として４−メタクリロヘキシルオキシ４’−Ｓ（−）−２メチルブチルアゾベンゼン２重量部、重合開始剤としてアゾビスイソブチロニトリル０．１重量部、溶媒としてテトラヒドロフラン１００重量部を用いてラジカル重合を行った。得られた重合体溶液をエチルアルコールを沈澱溶媒として３回繰り返して沈澱させて精製し、高分子液晶２０重量部を得た。高分子液晶の平均分子量は３００００であった。高分子液晶のガラス転位温度は１１０℃、Ｃｈ−Ｉ転位温度は１８０℃であった。
厚さ７５μｍの透明なＰＥＴフィルムよりなる支持体５１上に、高分子液晶１０重量部をメチルエチルケトン１５部に溶解たものをバーコーターによって塗布し高分子液晶層５２として画像記録媒体１０を形成した（図３（ａ））。高分子液晶層５２の膜厚は約８μｍであった。この高分子液晶層５２は赤色の選択反射光を示した。
【００４７】
このようにして作成した画像記録媒体１０を東芝ライテック製ブラックランプ６０の上に設置したガラス板６１上に固定し、ホットスタンプ６２（加熱手段）によって１４０℃、３秒の加熱を行い（図３（ｂ））冷却したところ、ホットスタンプ６２によって加熱した部分の高分子液晶層５２は選択反射を失い透明化した（図３（ｃ））。
この時の透明化した部分（透明部５２ａ）の透明度を前記した実施例２のものと比較したところ、より良好な透明度が得られていることが目視により確認できた。透明部５２ａは、室温で３ヶ月間、オフィス照明下に放置しても変化することはなかった。
【００４８】
（実施例４）
実施例３で説明した画像記録媒体１０について、画像を形成した後、オーブンに入れ可視部に発光を持つ蛍光ランプの光を照射しながら１３０℃で３０分放置した後、室温に戻したところ透明部５２ａは消失し、全体が赤色の選択反射を示した。
【００４９】
（実施例５）
画像記録媒体の第５の実施例について、図４を参照しながら説明する。
メソゲンモノマーとして、４−メタクリロヘキシルオキシ４’−シアノビフェニル２０重量部、カイラル剤となるフォトクロミック材料として４−メタクリロヘキシルオキシ４’−Ｓ（−）−２メチルブチルアゾベンゼン２重量部、重合開始剤としてアゾビスイソブチロニトリル０．１重量部、溶媒としてテトラヒドロフラン１００重量部を用いてラジカル重合を行った。得られた重合体溶液をエチルアルコールを沈澱溶媒として３回繰り返して沈澱させて精製し、第１の高分子液晶２０重量部を得た。第１の高分子液晶は平均分子量３５０００、ガラス転位温度１１０℃、Ｃｈ−Ｉ転位温度１８０℃、選択反射光は赤であった。
【００５０】
また、もう一方のメソゲンモノマーとして、４−メタクリロヘキシルオキシ４’−シアノビフェニル１０重量部と４−アクリロヘキシルオキシ４’−シアノビフェニル１０重量部、カイラル剤となるフォトクロミック材料として４−メタクリロヘキシルオキシ４’−  Ｓ（−）−２メチルブチルアゾベンゼン４重量部、重合開始剤としてアゾビスイソブチロニトリル０．１重量部、溶媒としてテトラヒドロフラン１００重量部を用いてラジカル重合を行った。得られた重合体溶液をエチルアルコールを沈澱溶媒として３回繰り返して沈澱させて精製し、第２の高分子液晶２０重量部を得た。第２の高分子液晶は平均分子量２７０００、ガラス転位温度は８０℃、Ｃｈ−Ｉ転位温度１９０℃、選択反射光は青であった。
【００５１】
厚さ７５μｍの透明なＰＥＴフィルムよりなる支持体７１上に、第１の高分子液晶１０重量部をメチルエチルケトン１５部に溶解したものをバーコーターによって塗布し第１の高分子液晶層７２とした。第１の高分子液晶層７２の膜厚は約８μｍであった。第１の高分子液晶層７２の上に２μｍ厚のポリビニルアルコールからなる分離層７３を形成した後、第２の高分子液晶１０重量部をメチルエチルケトン１５部に溶解したものをバーコーターによって塗布し第２の高分子液晶層７４とした。第２の高分子液晶層７４の膜厚は約８μｍであった。第１の高分子液晶層７２と第２の高分子液晶層７４を有する画像記録媒体１０全体の外観は紫色であった（図４（ａ））。
【００５２】
このようにして作成した画像記録媒体１０を東芝ライテック製ブラックランプ６０の上に設置したガラス板６１上に固定し、ホットスタンプ６２（加熱手段）によって１４０℃、３秒の加熱を行い（図４（ｂ））冷却したところ、ホットスタンプ６２によって加熱した部分の第１の高分子液晶層７２および第２の高分子液晶層７４は選択反射を失い透明化（透明部７２ａ，透明部７４ａ）した（図４（ｃ））。
画像記録媒体１０をオーブンに入れ可視部に発光を持つ蛍光ランプ６３の光を照射しながら１００℃で３０分放置（図４（ｄ））した後、室温に戻したところ、第２の高分子液晶層７４の透明部７４ａは消失し、第１の高分子液晶層７２の透明部７２ａのみが残った（図４（ｅ））。
さらに画像記録媒体１０を東芝ライテック製ブラックランプ６０の上に設置したガラス板６１上に固定し、第１の高分子液晶層７２の透明部７２ａと一部重なるようにホットスタンプ６２（加熱手段）によって１０５℃、３秒の加熱を行い（図４（ｆ））冷却したところ、ホットスタンプ６２によって加熱した部分の第２の高分子液晶層７４は選択反射を失い透明化（透明部７４ｂ）した（図４（ｇ））。
【００５３】
このように構成された画像記録媒体１０は、紫の背景に対して、第１の高分子液晶層７２のみが透明化した領域に対応する青色表示部分、第２の高分子液晶層７４のみが透明化した領域に対応した赤色表示部分、第１の高分子液晶層７２および第２の高分子液晶層７４がともに透明化した領域に対応した無色部分、の合計４色の表示・記録が可能であることが確認できた。各透明部は、室温で３ヶ月間、オフィス照明下に放置しても変化することはなかった。
【００５４】
上記と同様の画像記録媒体について、加熱手段としてホットスタンプに代えてサーマルヘッドを用いて記録を行ったところ、３００ｄｐｉで記録が可能であり、発熱部のパルス幅変調により中間調再現も可能であることが確認できた。
【００５５】
【発明の効果】
本発明の画像記録媒体によれば、フォトクロミック化合物を含む高分子液晶層を薄膜状に支持体上に形成し、加熱手段による高分子液晶のガラス転移点以上の温度への加熱と、第１の波長域の光の露光とを同時に行うことによってフォトクロミック化合物を異性化させ、この異性化によって高分子液晶層に光学的な変化を起こして画像を形成するので、安定な自己保持性を有することができ、オフィス照明下に放置しても長時間の記録保持が行える安定記録が可能となる。
【００５６】
本発明の記録媒体における画像形成方法及び消去方法によれば、高分子液晶をガラス転移点以上の温度へ加熱すると同時に、第１の波長域の光により露光を行うことによって、フォトクロミック化合物を異性化させて画像を形成し、また、第２の波長域の光を露光すると同時に、高分子液晶をガラス転位点以上の温度へと加熱することにより、前記画像を消去することができるので、記録媒体に対して繰り返し記録及び消去を可能とし、自己保持性に優れたフォトクロミック材を用いて高解像度で階調表現が可能な画像形成を行うことができる。
【図面の簡単な説明】
【図１】本発明の画像記録媒体の断面構造を示す断面説明図である。
【図２】（ａ）〜（ｇ）は、画像記録媒体に対する画像の記録及び消去のプロセスを示すプロセス説明図である。
【図３】（ａ）〜（ｃ）は、第１〜第４の実施例の画像記録媒体の構造断面説明図、加熱及び露光の記録プロセス説明図、記録された状態の断面説明図をそれぞれ示している。
【図４】（ａ）〜（ｇ）は、画像記録媒体の第５の実施例についての構造断面説明図及び画像記録媒体への記録及び消去のプロセスを示すプロセス説明図である。
【符号の説明】
１…支持体、  ２…高分子液晶層、  ３…保護層、  １０…画像記録媒体、  １１…支持体、  １２ａ…第１の高分子液晶層、  １２ｂ…第２の高分子液晶層、  ２２…第１の発熱体（加熱手段）、  ２３…第２の発熱体、  ２４…第３の発熱体、  ３１…波長３６０ｎｍの光、  ３２…波長４６０ｎｍの光、  ３３…波長３６０ｎｍの光、  ４１…第１の加熱領域、  ４２…第２の加熱領域、  ４３…第３の加熱領域、  ５１…支持体、  ５２…高分子液晶層、  ５２ａ…透明部、  ６０…ブラックランプ、  ６１…ガラス板、  ６２…ホットスタンプ（加熱手段）、  ６３…蛍光ランプ、  ７１…支持体、  ７２…第１の高分子液晶層、  ７２ａ…透明部、  ７３…分離層、  ７４…第２の高分子液晶層、  ７４ａ，７４ｂ…透明部
【図１】
0003635876.tif 000002
【図２】
0003635876.tif 000003
【図３】
0003635876.tif 000004
【図４】
0003635876.tif 000005